ГАЗОДИФФУЗИОННЫЙ ЭЛЕКТРОД

1. Способ изготовления газодиффузионного электрода, согласно которому:
обеспечивают первый слой, представляющий собой электрохимически активный слой, посредством заливки пористой электропроводящей сетки суспензией частиц электропроводящего материала в растворе первого связующего вещества;
обеспечивают второй слой посредством заливки указанного первого слоя суспензией частиц гидрофобного материала в растворе второго связующего вещества и
обеспечивают гидрофобный газодиффузионный слой посредством инверсии фаз указанных первого и второго слоев, посредством которой формируют пористость в обоих первом и втором слоях,
причем гидрофобный материал представляет собой фторированный полимер или электрически непроводящий минерал.
2. Способ по п.1, в котором пористость в первом слое посредством инверсии фаз формируют перед заливкой второго слоя.
3. Способ по п.1 или 2, в котором по меньшей мере одно из связующих веществ представляет собой полисульфон.
4. Способ по п.1, в котором фторированный полимер представляет собой политетрафторэтилен (ПТФЭ) или перфорированный этилен-пропиленовый сополимер (ФЭП).
5. Газодиффузионный электрод, полученный способом изготовления газодиффузионного электрода по любому из пп.1-4.
6. Применение газодиффузионного электрода по п.5 в мембранно-электродном блоке.
7. Применение газодиффузионного электрода по п.6, причем мембранно-электродный блок представляет собой топливный элемент или батарею.
8. Применение газодиффузионного электрода по п.7, причем топливный элемент представляет собой биологический топливный элемент.
9. Применение газодиффузионного электрода по п.8, причем биологический топливный элемент представляет собой микробный или ферментный топливный элемент.
10. Мембранно-электродный блок, содержащий газодиффузионный электрод по п.5.
11. Мембранно-электродный блок по п.10, представляющий собой топливный элемент или батарею.
12. Способ производства мембранно-электродного блока, содержащего мембрану, расположенную между двумя электродами, из которых по меньшей мере один представляет собой газодиффузионный электрод,
причем указанный способ содержит стадию заливки мембранно-электродного блока за один проход и по меньшей мере одну стадию инверсии фаз.
13. Способ производства мембранно-электродного блока, содержащего мембрану, расположенную между двумя электродами, из которых по меньшей мере один представляет собой газодиффузионный электрод,
причем указанный способ содержит стадию заливки мембранно-электродного блока за один проход и по меньшей мере одну стадию инверсии фаз,
а газодиффузионный электрод получен способом по любому из пп.1-4.
14. Мембранно-электродный блок, полученный способом по п.13.
15. Гидрофобный слой газодиффузионного электрода, получаемый посредством инверсии фаз слоя, содержащего второе связующее вещество, определенное в п.1, и гидрофобные частицы, причем гидрофобный частицы представляют собой частицы фторированного полимера или электрически непроводящего минерала.
16. Гидрофобный слой газодиффузионного электрода по п.15, содержащий по меньшей мере один растворитель для второго связующего вещества.